(57)【要約】【課題】  主乾燥剤が設けられるとともに吸湿インジケータ機能を有し、人体に有害な重金属を用いることなく、文字や数字或いは絵柄等による吸湿インジケータにより、外観から吸湿インジケータを視認することができるようにした吸湿インジケータ機能付き乾燥剤を提供することを目的とする。【解決手段】  バリア性フィルム８上に吸湿インジケータ用のパターン印刷層７とゼオライトを含有する吸湿性フィルム６とが順次積層されたインジケータフィルム層５の吸湿性フィルム６上に、主乾燥剤層と透湿性フィルム１０とを積層した吸湿インジケータ機能付き乾燥剤である。【選択図】    図１
2006289198.tif 000002
【特許請求の範囲】
【請求項１】
バリア性フィルム上に吸湿インジケータ用のパターン印刷層と吸湿性フィルムとが順次積層されたインジケータフィルム層の該吸湿性フィルム上に、主乾燥剤層と透湿性フィルムとを有することを特徴とする吸湿インジケータ機能付き乾燥剤。
【請求項２】
請求項１に記載の吸湿インジケータ機能付き乾燥剤において、
前記吸湿性フィルム上に該吸湿性フィルムの吸湿性能が飽和に達する時間を制御する透湿制御フィルムを積層したことを特徴とする吸湿インジケータ機能付き乾燥剤。
【請求項３】
請求項１に記載の吸湿インジケータ機能付き乾燥剤において、
前記主乾燥剤層と前記吸湿性フィルムとの間に空間を形成し袋状部としたことを特徴とする吸湿インジケータ機能付き乾燥剤。
【請求項４】
請求項２に記載の吸湿インジケータ機能付き乾燥剤において、
前記主乾燥剤層と前記透湿制御フィルムとの間に空間を形成して袋状部としたことを特徴とする吸湿インジケータ機能付き乾燥剤。
【請求項５】
前記主乾燥剤層が、透明性乾燥剤フィルム又は透明性乾燥剤成型体であるとことを特徴とする請求項１から４の何れかに記載の吸湿インジケータ機能付き乾燥剤。
【請求項６】
前記主乾燥剤層が、粒状又は板状の乾燥剤若しくは潮解性乾燥剤であり、前記透湿性フィルムと前記吸湿性フィルムの周縁をシールして袋状部とし、該袋状部に該粒状又は板状の乾燥剤若しくは潮解性乾燥剤を内包したことを特徴とする請求項１に記載の吸湿インジケータ機能付き乾燥剤。
【請求項７】
前記主乾燥剤層が、粒状又は板状の乾燥剤若しくは潮解性乾燥剤であり、前記透湿性フィルムと前記透湿制御フィルムの周縁をシールして袋状部とし、該袋状部に該粒状又は板状の乾燥剤若しくは潮解性乾燥剤を内包したことを特徴とする請求項２に記載の吸湿インジケータ機能付き乾燥剤。
【請求項８】
前記吸湿性フィルムが、乾燥剤含有樹脂層と熱可塑性樹脂とを積層したものであることを特徴とする請求項１から７の何れかに記載の吸湿インジケータ機能付き乾燥剤。
【請求項９】
前記吸湿性フィルムに混在する乾燥剤が、ゼオライト、シリカゲル、アルミナの少なくとも１種類以上を含有するものであることを特徴とする請求項１から８の何れかに記載の吸湿インジケータ機能付き乾燥剤。
【請求項１０】
前記透湿制御フィルムが透明性フィルムであり、水蒸気透過度が０．０１ｇ／ｍ２  ・ｄａｙ〜５０００ｇ／ｍ２  ・ｄａｙであることを特徴とする請求項２，４，５，７〜９の何れかに記載の吸湿インジケータ機能付き乾燥剤。
【発明の詳細な説明】
【技術分野】
【０００１】
本発明は、シート状、板状又は袋状の吸湿インジケータ機能付き乾燥剤に関し、詳しくは主乾燥剤がシート状又はフィルム状、若しくは乾燥剤成型体からなり、このような乾燥剤の吸湿性能を指示するインジケータ機能付き乾燥剤に関するものである。
【背景技術】
【０００２】
一般に、乾燥製品ではシリカゲル、塩化カルシウム等の乾燥剤を小袋に包装して包装体内に同封し利用しているが、包装の作業性が悪い。また、シリカゲル自体は白色の物質であり、外観からは吸湿性能を確認することができない。このようなことから吸湿性能を確認可能なもの、即ち吸湿インジケータ機能付きの乾燥剤とし、シリカゲルに塩化コバルトを混合し、乾燥状態では青色を呈し、大気中の湿気を吸収して桃色を呈するようにしたものがある。
【０００３】
例えば、吸湿機能を有する乾燥剤としては、図６に示す袋状の湿度インジケータ付き除湿剤がある。この除湿剤は吸湿剤シート１を不織布による袋４内に収納したものであり、吸湿剤シート１にはバリア性フィルム３で覆われた吸湿性湿度インジケータ２が貼着されている。吸湿性湿度インジケータ２には吸湿性湿度インジケータ２が塩化コバルトが含有し、また、バリア性フィルム３には微小孔が設けられ、この微小孔を通して吸湿性湿度インジケータ２が含水し色がブルーからピンクに変色し、乾燥時はピンクからブルーに変色することにより吸湿性能を視認することができる。（例えば、特許文献１参照）
【０００４】
【特許文献１】実開昭６４−２８９３４号公報（明細書全文，図面図１）
【発明の開示】
【発明が解決しようとする課題】
【０００５】
従来例の特許文献１は、吸湿インジケータ物質として塩化コバルトが使用されており、現在コバルトのような重金属を使用した吸湿インジケータ付き乾燥剤は、塵として排出されて焼却されると、重金属が生活環境空間に排出されることになり、環境面等から極力避けたいという事情があり、脱コバルトを目指した吸湿インジケータ機能を有する乾燥剤が開発されている。
【０００６】
本発明は、上述のような課題に鑑みなされたものであって、主乾燥剤層が設けられるとともに吸湿インジケータ機能を有し、人体に有害な重金属を用いることなく、乾燥剤を混合した樹脂フィルムが吸湿に伴って透明性を増すことを利用し、文字や数字或いは絵柄等による吸湿インジケータにより、外観から吸湿インジケータを視認することができるようにした吸湿インジケータ機能付き乾燥剤を提供することを目的とするものである。
【課題を解決するための手段】
【０００７】
本発明は、上記課題を達成したものであり、請求項１の発明は、バリア性フィルム上に吸湿インジケータ用のパターン印刷層と吸湿性フィルムとが順次積層されたインジケータフィルム層の該吸湿性フィルム上に、主乾燥剤層と透湿性フィルムとを有することを特徴とする吸湿インジケータ機能付き乾燥剤である。なお、バリア性フィルムはアルミラミネートフィルム、アルミ蒸着フィルム、無機蒸着フィルム、若しくは無機酸蒸着フィルムである。また、パターン印刷層は、文字、数字、絵柄又はこれらを適宜複合した図柄を印刷したものである。また、主乾燥剤層には、熱可塑性樹脂に二酸化ケイ素（シリカゲル）、酸化カルシウム、塩化カルシウム、硫酸塩化物、酸化バリウム、活性炭、粘土化合物等の乾燥剤が用いられるが、なお、主乾燥剤層は、吸湿性能が未飽和状態の時、透明であってもよいが、透明である必要はなく、主乾燥剤層の吸湿性能が飽和状態に達した時点で透明であればよい。
【０００８】
また、請求項２の発明は、請求項１に記載の吸湿インジケータ機能付き乾燥剤において、前記吸湿性フィルム上に該吸湿性フィルムの吸湿性能が飽和に達する時間を制御する透湿制御フィルムを積層したことを特徴とする吸湿インジケータ機能付き乾燥剤である。なお、透湿制御フィルムは、例えば、熱可塑性樹脂であるポリエチレンテレフタレート（ＰＥＴ），ポリエチレン（ＰＥ），ポリプロピレン（ＰＰ），ポリ塩化ビニル（ＰＶＣ），ナイロン（Ｎｙ），エチレンビニルアセテート（ＥＶＡ），ポリスチレン（ＰＳ），エチレンビニルアルコール共重合体（ＥＶＯＨ），ポリ塩化ビニリデン（ＰＶＤＣ）、若しくはセロハンが好ましい。透湿制御フィルムは、主乾燥剤層、或いは透明性乾燥剤フィルム又は透明性乾燥剤成型体の吸湿率が飽和に達する前に吸湿性フィルムの吸湿性能が飽和に達し、吸湿インジケータを外観から視認できないように、湿気から吸湿性フィルムを保護するためのフィルムである。なお、吸湿性フィルムの吸湿保持時間は、主乾燥剤層、或いは透明性乾燥剤フィルム又は透明性乾燥剤成型体の吸湿保持時間等の吸湿性能に応じて設定される。
【０００９】
また、請求項３の発明は、請求項１に記載の吸湿インジケータ機能付き乾燥剤において、前記主乾燥剤層と前記吸湿性フィルムとの間に空間を形成し袋状部としたことを特徴とする吸湿インジケータ機能付き乾燥剤である。
【００１０】
また、請求項４の発明は、請求項２に記載の吸湿インジケータ機能付き乾燥剤において、前記主乾燥剤層と前記透湿制御フィルムとの間に空間を形成して袋状部としたことを特徴とする吸湿インジケータ機能付き乾燥剤である。
【００１１】
また、請求項５の発明は、前記主乾燥剤層が、透明性乾燥剤フィルム又は透明性乾燥剤成型体であるとことを特徴とする請求項１から４の何れかに記載の吸湿インジケータ機能付き乾燥剤である。
【００１２】
また、請求項６の発明は、前記主乾燥剤層が、粒状又は板状の乾燥剤若しくは潮解性乾燥剤であり、前記透湿性フィルムと前記吸湿性フィルムの周縁をシールして袋状部とし、該袋状部に該粒状又は板状の乾燥剤若しくは潮解性乾燥剤を内包したことを特徴とする請求項１に記載の吸湿インジケータ機能付き乾燥剤であり、また、請求項７の発明は、前記主乾燥剤層が、粒状又は板状の乾燥剤若しくは潮解性乾燥剤であり、前記透湿性フィルムと前記透湿制御フィルムの周縁をシールして袋状部とし、該袋状部に該粒状又は板状の乾燥剤若しくは潮解性乾燥剤を内包したことを特徴とする請求項２に記載の吸湿インジケータ機能付き乾燥剤である。なお、粒状の乾燥剤としてはシリカゲル等が挙げられ、板状の乾燥剤はシリカゲル等を透明樹脂に含有させたものであり、また、潮解性乾燥剤としては、塩化カルシウム、塩化マグネシウム、酸化カリウム、酸化ナトリウム、明礬石、硫酸マグネシウム、酸化リン等が例示される。
【００１３】
また、請求項８の発明は、前記吸湿性フィルムが、乾燥剤含有樹脂層と熱可塑性樹脂とを積層したものであることを特徴とする請求項１から７の何れかに記載の吸湿インジケータ機能付き乾燥剤である。
【００１４】
また、請求項９の発明は、前記吸湿性フィルムに混在する乾燥剤が、ゼオライト、シリカゲル、アルミナの少なくとも１種類以上を含有するものであることを特徴とする請求項１から８の何れかに記載の吸湿インジケータ機能付き乾燥剤である。
【００１５】
また、請求項１０の発明は、前記透湿制御フィルムが透明性フィルムであり、水蒸気透過度が０．０１ｇ／ｍ２  ・ｄａｙ〜５０００ｇ／ｍ２  ・ｄａｙであることを特徴とする請求項２，４，５，７〜９の何れかに記載の吸湿インジケータ機能付き乾燥剤である。
【発明の効果】
【００１６】
請求項１の発明では、バリア性フィルム上に吸湿インジケータ用のパターン印刷層と吸湿性フィルムとが順次積層されたインジケータフィルム層の該吸湿性フィルム上に、主乾燥剤層と透湿性フィルムとを有することを特徴とする吸湿インジケータ機能付き乾燥剤であるので、人体に有害な物質である重金属の塩化コバルトを用いることなく、パターン印刷層により主乾燥剤層の吸湿性能を指示することができる利点があり、また、吸湿性フィルムの片側に吸湿インジケータ用のパターン印刷層を配し、さらに、バリア性フィルムで被覆することによって、主乾燥剤層側からの吸湿性能を指示し得る利点がある。
さらに、主乾燥剤層の吸収性能が飽和に達すると、吸湿性フィルムに混合された乾燥剤も飽和に達して透明になり、この乾燥剤の外観からインジケータパターンを視認することが可能であり、この乾燥剤を容器等に投入するのみで、容器の内容物の湿気からの管理が容易である利点がある。また、インジケータパターンは、物品の保存限界を示す、例えば「保存限界に達しました」等と標記してもよいし、これらと絵柄を組み合わせたものであってもよいし、また、文字、数字等の印刷濃度の異なるものを用いて、濃度の濃いものから順次視認し得るようにして、保存限界を段階的に視認できるようにし、内容物の管理が効果的になし得るようにした乾燥剤である。
【００１７】
また、請求項２の発明では、請求項１に記載の吸湿インジケータ機能付き乾燥剤において、前記吸湿性フィルム上に該吸湿性フィルムの吸湿性能が飽和に達する時間を制御する透湿制御フィルムを積層したことを特徴とする吸湿インジケータ機能付き乾燥剤であり、透湿制御フィルムが介在することで、透湿性フィルムを通った水分を先ず主乾燥剤層が吸湿し、主乾燥剤層の吸湿性能が飽和に達した後に、透湿制御フィルムを通った水分により吸湿性フィルムが飽和するように制御が可能となるので、主乾燥剤が飽和に達した後でインジケータパターンが視認可能となる。
【００１８】
また、請求項３の発明では、請求項１に記載の吸湿インジケータ機能付き乾燥剤において、前記主乾燥剤層と前記吸湿性フィルムとの間に空間を形成し袋状部としたことを特徴とする吸湿インジケータ機能付き乾燥剤であり、また、請求項４の発明では、請求項２に記載の吸湿インジケータ機能付き乾燥剤において、前記主乾燥剤層と前記透湿制御フィルムとの間に空間を形成して袋状部としたことを特徴とする吸湿インジケータ機能付き乾燥剤であるので、人体に有害な物質を使用しなくとも主乾燥剤層の吸湿性能をインジケータパターンで指示することができる。また、袋状部には乾燥剤であるとの表示したシートを収納することができる。
【００１９】
また、請求項５の発明では、前記主乾燥剤層が、透明性乾燥剤フィルム又は透明性乾燥剤成型体であるとことを特徴とする請求項１から４の何れかに記載の吸湿インジケータ機能付き乾燥剤であるので、主乾燥剤層が透明性乾燥剤フィルムの場合、フィルム状やシート状にしたり、透明性乾燥剤成型体の場合、板状又はスティック状等の任意形状に成形したりして、この形状に合わせた乾燥剤を種々形状の容器や包装体に収納して、容器や包装体内の乾燥性能を指示することができる。
【００２０】
また、請求項６の発明では、前記主乾燥剤層が、粒状又は板状の乾燥剤若しくは潮解性乾燥剤であり、前記透湿性フィルムと前記吸湿性フィルムの周縁をシールして袋状部とし、該袋状部に該粒状又は板状の乾燥剤若しくは潮解性乾燥剤を内包したことを特徴とする請求項１に記載の吸湿インジケータ機能付き乾燥剤であり、また、請求項７の発明では、前記主乾燥剤層が、粒状又は板状の乾燥剤若しくは潮解性乾燥剤であり、前記透湿性フィルムと前記透湿制御フィルムの周縁をシールして袋状部とし、該袋状部に該粒状又は板状の乾燥剤若しくは潮解性乾燥剤を内包したことを特徴とする請求項２に記載の吸湿インジケータ機能付き乾燥剤であるので、主乾燥剤層とし、乾燥性能を有する乾燥剤を収納することによって、乾燥剤として吸湿性能を高めることができる利点がある。この袋状部に収納される乾燥剤は透明であるか、吸湿状態が飽和状態に達した時点で透明であることが好ましいが、不透明なものでも乾燥剤の粒の間から背面のインジケータパターンを視認できる状態であればよい。
【００２１】
また、請求項８の発明では、前記吸湿性フィルムが、乾燥剤含有樹脂層と熱可塑性樹脂とを積層したものであることを特徴とする請求項１から７の何れかに記載の吸湿インジケータ機能付き乾燥剤であるので、吸湿性フィルム自体の機械的に十分な強度が得るし、吸湿性フィルムの表面の平滑性を高めることができる利点がある。
【００２２】
また、請求項９の発明では、前記吸湿性フィルムに混在する乾燥剤が、ゼオライト、シリカゲル、アルミナの少なくとも１種類以上を含有するものであることを特徴とする請求項１から８の何れかに記載の吸湿インジケータ機能付き乾燥剤のあるで、生活環境下に廃棄された場合に人体に悪影響を与えることがない。
【００２３】
また、請求項１０の発明では、前記透湿制御フィルムが透明性フィルムであり、水蒸気透過度が０．０１ｇ／ｍ２  ・ｄａｙ〜５０００ｇ／ｍ２  ・ｄａｙであることを特徴とする請求項２，４，５，７〜９の何れかに記載の吸湿インジケータ機能付き乾燥剤であるので、透湿制御フィルムにより要求される乾燥剤としての吸湿性能を任意に設定できる利点がある。
【発明を実施するための最良の形態】
【００２４】
以下、本発明に係る吸湿インジケータ機能付き乾燥剤の実施形態について、図面を参照して説明する。先ず、図１は、本発明に係る吸湿インジケータ機能付き乾燥剤の一実施形態を示す断面図であり、図２は本発明の他の実施形態を示す断面図である。図３（ａ），（ｂ）は本発明の他の実施形態の断面図であり、これらの実施形態には袋状部を有する吸湿インジケータ機能付き乾燥剤である。図４（ａ），（ｂ）は袋状部に乾燥剤を収納した実施形態を示す断面図であり、図５は図４（ｂ）の実施形態の斜視図である。なお、図５は乾燥剤の吸湿性能が飽和に達する前は点線で図示したインジケータパタンを外観から視認することができない。
【００２５】
（実施形態１）
図１を参照し、本発明の吸湿インジケータ機能付き乾燥剤の一実施形態について説明する。本実施形態は、図１に示すように、インジケータフィルム層５上に主乾燥剤である透明性乾燥剤フィルム（主乾燥剤層）９を積層し、さらに透明性乾燥剤フィルム９上に透湿性フィルム１０を積層したものであり、インジケータフィルム層５は、バリア性フィルム８上に吸湿インジケータ用のパターン印刷層７とゼオライトを含有する吸湿性フィルム６とが順次積層されている。透明性乾燥剤フィルム９は、インジケータフィルム層５の吸湿性フィルム６上に積層されている。
【００２６】
なお、バリア性フィルム８は、パターン印刷層７側から吸湿性フィルム６に及ぼす湿気を遮断するためのフィルムであり、例えばポリエチレンテレフタレート（以下、ＰＥＴと称する）またはポリエステルフィルムが用いられ、水蒸気やガスバリア性フィルムのものが好ましく、例えば、シリカやアルミナなどの蒸着フィルム、又は窒化物をスパッタリングしたフィルム、アルミ箔と熱可塑性フィルムを積層したフィルム、Ｋコートフィルム（塩化ビニリデン−塩化ビニル共重合体ラックスを塗布したフィルム）、ＯＰＰフィルム（二軸延伸ポリプロピレンフィルム）、ＯＰＥフィルム（延伸ポリエチレンフィルム）等が用いられる。また、共押出フィルム、ポリイミド、ポリカーボネート、ＰＰＳ（ポリフェニレンサルファイド）、ＰＥＳ（ポリエーテルサルファイド）等のエンジニアプラスチック系フィルム、ＰＴＦＥ等のフッ素系樹脂フィルム等も使用できる。このバリア性フィルム８の防湿性能は、０．００１〜１００（ｇ／ｍ２  ／ｄａｙ）が望ましい。
【００２７】
また、パターン印刷層７は、熱可塑性樹脂フィルム上に印刷を行ったものである。若しくは、吸湿性フィルム６の裏面側（インジケータパターンの反対面側）又はバリア性フィルム８上面に印刷してもよい。パターン印刷層７のインジケータパターンは、文字、数字、絵柄又はこれらを適宜複合した図柄を印刷したものである。なお、パターン印刷層７にインジケータパターンが形成された面に、インジケータパターンの背景色となる白、黒、赤、青、緑、黄、藍、シアン、マゼンダの何れか又はそれらを混合したインキを塗工してもよい。この背景色はインジケータパターンを視認する際の光濃度差を顕著なものとするものであり、背景色の色彩はインジケータパターンの色彩との兼ね合いで設定される。また、インジケータパターンの印刷に用いるインキは、樹脂に対する顔料或いは染料の重量比が、０．０１〜２００重量％で、その膜厚は０．３μｍ〜１００μｍの範囲のものを使用する。
【００２８】
吸湿性フィルム６には、ゼオライトを混合した樹脂組成物が用いられ、ゼオライトを含有する吸湿性フィルム６を成形する際に、その片面または両面にポリオレフィン（例えばＬＬＤＰＥ）を共押し出しで積層したものである。ゼオライトは、３Åから１０Åの細孔径を有する粉末状の無機多孔性物質であり、好適な吸着剤として用いられる。その平均粒子径は、例えば１０μｍ前後のものが好適に用いられる。ゼオライトは極性を有し、分子の大きさの違いによって物質を分離するのに用いられる多孔質の粒状物質であり、均一な細孔をもつ構造であり、細孔の空洞に入る小さな分子を吸収して一種のふるいの作用をする。また、吸湿性フィルム６に含有する乾燥剤は、ゼオライト以外に、酸化カルシウム、シリカゲル、塩化カルシウム、硫酸塩化合物、酸化バリウム、アルミナ、活性炭、粘度化合物の少なくとも１種類以上を含有するものであってもよいが、合成又は天然ゼオライトが最も好ましい。
【００２９】
吸湿性フィルム６は次のように製造する。先ず、ベース樹脂にゼオライトを５〜８０重量％混合し、さらにこれらの親和性を高めるため添加剤としてエチレン・アクリル酸エステル・無水マレイン酸共重合体等を混合比１〜２０重量％を添加してフイルム状に成形する。乾燥剤含有樹脂のフイルム成形に際し、その片面または両面にポリオレフィン（例えばＬＬＤＰＥ）を共押し出しで積層する。なお、ゼオライトの混合比は、好ましくは、重量比で約４０〜８０重量％、さらに好ましくは重量比で約５０〜８０重量％とすることで、吸湿性フィルム自体の吸収性能を高いものとすることが可能となり、さらに、吸収前のインジケータパターンの隠蔽性を高めることができる。
【００３０】
また、このベース樹脂には熱可塑性樹脂が用いられ、例えばＬＤＰＥ（低密度ポリエチレン）、ＬＬＤＰＥ（直鎖状低密度ポリエチレン）、ＰＰ（ポリプロピレン）、各種共重合体（コポリマー）として、アイオノマー、ＥＡＡ、ＥＭＡＡ、ＥＶＡ、ＥＥＡ、ＥＭＡ、ＥＭＭＡ等から１種又は複数種を混合して用いられ、このような樹脂の中から高ＭＦＲ（メルトフローレート）、好ましくは温度１９０℃、荷重２１．１８Ｎの条件下で測定したＭＦＲ（ｇ／１０分）が１０以上のものを含むように適宜選んで使用する。
【００３１】
また、主乾燥剤層である透明性乾燥剤フィルム９は、熱可塑性樹脂に二酸化ケイ素（シリカゲル）を混合したものが用いられ、二酸化ケイ素（シリカゲル）が最も好ましいが、他には酸化カルシウム、塩化カルシウム、硫酸塩化物、酸化バリウム化合物等の微粉末の乾燥剤が用いられる。
【００３２】
一方、本実施形態の変形例としては、主乾燥剤層である透明性乾燥剤フィルム９を透明性乾燥剤成形体に替えた吸湿インジケータ機能付き乾燥剤がある。この透明性乾燥剤成形体は、熱可塑性樹脂に、代表例として二酸化ケイ素（シリカゲル）を混合したものが用いられ、透明性乾燥剤成形体を成形金型を用いて成形する。透明性乾燥剤成形体にはシート状や板状、或いはスティック状のもの、さらには不定形形状のものが含まれる。スティック状の透明性乾燥剤成形体が、例えば、断面四角形であり、この透明性乾燥剤成形体の片面に透湿性フィルム１０が積層され、他の片面にインジケータフィルム層５の吸湿性フィルム６側を向かい合わせて積層したものである。
【００３３】
これらの実施形態は、透明性乾燥剤フィルム９又は透明性乾燥剤成形体の吸湿性能が飽和状態に達するに連れて、パターン印刷層７のインジケータパターンが外観から視認できるようにした乾燥剤であり、外観からこのインジケータパターンが視認できた場合、乾燥剤の吸湿性能が飽和状態に達したことを意味している。
【００３４】
（実施形態２）
本実施形態は、図２に示したように、上記実施形態の主乾燥剤層である透明性乾燥剤フィルム９又は透明性乾燥剤成形体と、吸湿性フィルム６との間に透湿制御フィルム１１が積層されたものである。透湿制御フィルム１１には、例えば、熱可塑性樹脂であるポリエチレンテレフタレート（ＰＥＴ）が用いられる。他の熱可塑性樹脂としては、ポリエチレン（ＰＥ），ポリプロピレン（ＰＰ），ポリ塩化ビニル（ＰＶＣ），ナイロン（Ｎｙ），エチレンビニルアセテート（ＥＶＡ），ポリスチレン（ＰＳ），エチレンビニルアルコール共重合体（ＥＶＯＨ），ポリ塩化ビニリデン（ＰＶＤＣ）が用いられる。さらに、透湿制御フィルム１１としては、吸湿性及び透湿性に優れたセロハンを用いることができる。
【００３５】
透湿制御フィルム１１には、上記の熱可塑性樹脂或いはセロハンが用いられ、主乾燥剤である透明性乾燥剤フィルム９又は透明性乾燥剤成型体の吸湿性能を持続している間は、主乾燥剤よりも先に吸湿性フィルム６の吸湿性能が先に飽和することを防ぐための保護膜である。吸湿性フィルム６は、透明性乾燥剤フィルム９又は透明性乾燥剤成形体の吸湿性能の持続時間が長いために透湿制御フィルム１１を吸湿性フィルム６に被覆することによって、吸湿性フィルム６の吸湿性能の持続時間を制御しており、その持続時間の制御はセロハンを含めた樹脂の膜圧と、これらの材料の固有の吸湿率とから適宜選択して設定する。透湿制御フィルム１１は透明性フィルムであり、透湿制御フィルム１１の蒸気透過度が０．０１ｇ／ｍ２  ・ｄａｙ〜５０００ｇ／ｍ２  ・ｄａｙの範囲のものが選択することができ、吸湿インジケータ機能付き乾燥剤が要求される乾燥剤としての吸湿性能を任意に設定することができる利点がある。
【００３６】
（実施形態３）
本実施形態は、図３（ａ）に示したように、積層間に空間を形成した袋状部１２を設けたものである。図１の実施形態では、吸湿性フィルム６とパターン印刷層７とバリア性フィルム８とが積層されたインジケータフィルム層５の吸湿性フィルム６上に、順次透明性乾燥剤フィルム９と透湿性フィルム１０とが積層されているが、図３（ａ）の実施形態では、吸湿性フィルム６と透明性乾燥剤フィルム９との間に袋状部１２を設けたものである。本実施形態では、インジケータフィルム層５のシートと、透明性乾燥剤フィルム９と透湿性フィルム１０とを積層したシートとを吸湿性フィルム６と透明性乾燥剤フィルム９とを向かい合わさせて各シートの周縁をヒートシールしたものである。
【００３７】
図３（ｂ）の実施形態は、図２の実施形態において、透明性乾燥剤フィルム９と透湿制御フィルム１１との間に袋状部１２を設けたものであり、透湿性フィルム１０と透明性乾燥剤フィルム９とを積層したシートと、インジケータフィルム層５に透湿制御フィルム１１を積層したシートとを、透明性乾燥剤フィルム９と透湿制御フィルム１１とを向かい合わさせて各シートの周縁をヒートシールしたものである。なお、図３（ａ），（ｂ）の実施形態では、袋状部１２を明確にするために湾曲形状としたが、外観形状はシート状のものである。
【００３８】
（実施形態４）
本実施形態は、図４（ａ），（ｂ）、及び図５に示したように、袋状部１２に樹脂で成形した球状の透明なシリカゲル１３を充填したものである。図４（ａ）は、インジケータフィルム５の吸湿性フィルム６と、透湿性フィルム１０とにより袋状部１２を形成し、この袋状部１２内にシリカゲル１３を充填したものである。また、図４（ｂ）は、インジケータフィルム５の吸湿性フィルム６上に透湿制御フィルム１１を積層したフィルムと、透湿性フィルム１０とにより袋状部１２を形成し、この袋状部１２内にシリカゲル１３を充填したものである。このシリカゲル１３自体は透明であり、吸湿状態が飽和になったとしたとしても乾燥剤としての機能が失われたか否かを判断することができない。無論、シリカゲル１３は柱状或いは板状であってもよい。パターン印刷層７には、「Ｋｐ」と印刷されたインジケータパタン７ａが印刷され、吸湿性能を維持している間はインジケータパタン７ａを視認することができないが、透明性乾燥剤フィルム９及び吸湿性フィルム６の吸湿性能が飽和に達すると「Ｋｐ」のインジケータパタン７ａが視認することができ、乾燥剤としての機能が失われたことが判る。なお、パターン印刷層７のインジケータパタン７ａは上記実施形態においても同様なものである。なお、袋状部１２内に収納される乾燥剤は、透明である必要はないが、吸湿状態が飽和状態に達して時点で透明であるか、若しくは、袋状部１２内に収納された時点で、その背面にあるインジケータパターンの一部が視認できれば、不透明な乾燥剤でもよい。
【００３９】
なお、インジケータパターン７ａは、「Ｋｐ」等の文字が印刷されたものであるが、数字、絵柄、またはこれらを適宜複合した図柄を印刷したものであってもよく、吸湿性フィルム６は、吸湿性フィルム６に含有する乾燥剤が吸湿して飽和に達するに連れ透明性が増し、インジケータパターン７ａを視認することができる。インジケータパターン７ａは、例えば「保存限界に達しました」といった標記としてもよい。また、これらと絵柄を組み合わせたものであってもよい。また、文字、数字等の印刷濃度の異なるものを用いて、濃度の濃いものから順次視認し得るようにして、吸湿状態を段階的に視認できるようにしてもよい。
【００４０】
また、袋状部１２には、乾燥剤としてシリカゲル１３が充填されているが、それ以外に潮解性乾燥剤が使用できる。潮解性乾燥剤としては、塩化カルシウム、塩化マグネシウム、酸化カリウム、酸化ナトリウム、明礬石、硫酸マグネシウム、酸化リン等が上げられる。潮解性乾燥剤は湿気を吸収し透明の液状になり、液状物質を通してインジケータパターン７ａを視認することができる。なお、これらの乾燥剤は、吸湿性能が飽和状態に達すると透明になるものであればよい。
【産業上の利用可能性】
【００４１】
本発明の活用例としては、食品、電子部品、医薬品、書籍等の保管する際の容器内に投入し乾燥剤として利用することができる。
【図面の簡単な説明】
【００４２】
【図１】本発明の一実施形態を示す断面図である。
【図２】本発明の他の実施形態を示す断面図である。
【図３】（ａ），（ｂ）は本発明の他の実施形態を示す断面図である。
【図４】（ａ），（ｂ）は本発明の他の実施形態を示す断面図である。
【図５】図４（ｂ）の実施形態の斜視図である。
【図６】従来の吸湿インジケータ機能付き乾燥剤の概略断面図である。
【符号の説明】
【００４３】
５  インジケータフィルム層
６  吸湿性フィルム
７  パターン印刷層
７ａ  インジケータパターン
８  バリア性フィルム
９  透明性乾燥剤フィルム（主乾燥剤層）
１０  透湿性フィルム
１１  透湿制御フィルム
１２  袋状部
１３  シリカゲル
【図１】
2006289198.tif 000003
【図２】
2006289198.tif 000004
【図３】
2006289198.tif 000005
【図４】
2006289198.tif 000006
【図５】
2006289198.tif 000007
【図６】
2006289198.tif 000008